ЧУГУН
CAST IRON

Изобретение относится к области черной металлургии, в частности к составам чугуна, который может быть использован, например, для изготовления подшипников скольжения.
Известен чугун следующего состава, мас. %: углерод 3,5-4,0; кремний 2,5-3,5; марганец 8,0-12,0; олово 0,5-1,0; медь 0,2-0,7; железо - остальное [1].
Задача изобретения состоит в повышении твердости чугуна.
Технический результат достигается тем, что чугун, включающий углерод, кремний, марганец, олово, медь, железо, дополнительно содержит кобальт, вольфрам, фосфор, при следующем соотношении компонентов, мас. %: углерод 3,5-4,0; кремний 2,5-3,5; марганец 8,0-12,0; олово 0,2-0,3; медь 1,2-1,7; кобальт 0,7-1,1; вольфрам 0,3-0,4; фосфор 0,1-0,15; железо - остальное.
В таблице приведены составы чугуна.
Твердость чугуна в литом состоянии составит ~280 НВ для всех приведенных в таблице составов.
В составе чугуна компоненты проявляют себя следующим образом. Вольфрам, фосфор, олово увеличивают твердость чугуна. Вольфрам, кобальт, марганец, фосфор, медь повышают прочность и износостойкость сплава, препятствуют возникновению трещин в изделиях.
Чугун выплавляют в электропечах и отливают в горячие (400-450°С) металлические формы, обмазанные огнеупорной глиной. Для снятия внутренних напряжений отливки отжигают при температуре 550°С.
Источник информации
1. SU 552368, 1977.